(57)【要約】【課題】薄く、かつ吸収力が低下しない薄型吸収性物品を提供する。【解決手段】液透過性のトップシート２と、液不透過性のバックシート４と、トップシートとバックシートの間に配置される吸収体６とを備え、全体として細長い薄型吸収性物品２０であって、幅方向両側縁からトップシートの上に立ち上がる撥水性のサイドシート１２をさらに有し、無荷重下の厚さＴ０が８ｍｍ以下、０．３４３Ｎ／ｃｍ２荷重下の厚さＴ１が４．５ｍｍ以下であり、かつ １．７≦（Ｔ０／Ｔ１）≦２．０である。【選択図】図１
2009148441.tif 000002
【特許請求の範囲】
【請求項１】
液透過性のトップシートと、液不透過性のバックシートと、前記トップシートと前記バックシートの間に配置される吸収体とを備え、全体として細長い薄型吸収性物品であって、
幅方向両側縁から前記トップシートの上に立ち上がる撥水性のサイドシートをさらに有し、
無荷重下の厚さＴ０が８ｍｍ以下、０．３４３Ｎ／ｃｍ２荷重下の厚さＴ１が４．５ｍｍ以下であり、かつ １．７≦（Ｔ０／Ｔ１）≦２．０である薄型吸収性物品。
【請求項２】
測定用治具を用い、生理食塩水２０ｍｌを完全に吸収するまでの時間Ｓ０が２０秒以下である請求項１記載の薄型吸収性物品。
【請求項３】
前記測定用治具を用い、生理食塩水１０ｍｌを完全に吸収するまでの時間を３分間隔で３回測定したとき、初回の吸収時間Ｓ１と、３回目の吸収時間Ｓ３とが、（Ｓ３／Ｓ１）≦３の関係を満たす請求項１又は２記載の薄型吸収性物品。
【請求項４】
生理食塩水に浸漬して５分放置後、引上げて前記トップシートを下側にして３０秒間水切り後の総吸収量が１５０ｍｌ以上である請求項１〜３のいずれかに記載の薄型吸収性物品。
【発明の詳細な説明】
【技術分野】
【０００１】
この発明は、失禁パッド、尿取パッド、失禁ライナー等の肌着やおむつ内に装着される薄型吸収性物品に関する。
【背景技術】
【０００２】
従来、成人や病人の排せつ物を吸収するための紙おむつが使用されている。しかし、軽い尿の排せつや、失禁等に対してその都度紙おむつを使用することは不経済であるため、肌着やおむつ内に小型の（軽）失禁パッドや尿取パッドを装着することが行われている。
このような失禁パッドにおいては、尿の横漏れを防止するためにサイドフラップやエンボスパターンを設ける技術が開発されている（特許文献１〜３参照）。
【０００３】
【特許文献１】特開平5-71262号公報
【特許文献２】特開2006-175022号公報
【特許文献３】特開2006-181080号公報
【発明の開示】
【発明が解決しようとする課題】
【０００４】
ところで、（軽）失禁パッドには、薄型で着用が目立たず、しかも充分な吸収力が求められるが、薄型化と吸収力(吸収速度と濡れ戻り防止)は相反するのが一般的であり、これらを両立させることは難しい。またパッドを薄型化すると、柔らかさや着用感が損なわれるおそれもある。
従って本発明は、薄く、かつ吸収力が低下しない薄型吸収性物品の提供を目的とする。
【課題を解決するための手段】
【０００５】
上記課題を解決するため、本発明の薄型吸収性物品は、液透過性のトップシートと、液不透過性のバックシートと、前記トップシートと前記バックシートの間に配置される吸収体とを備え、全体として細長い薄型吸収性物品であって、幅方向両側縁から前記トップシートの上に立ち上がる撥水性のサイドシートをさらに有し、無荷重下の厚さＴ０が８ｍｍ以下、０．３４３Ｎ／ｃｍ２荷重下の厚さＴ１が４．５ｍｍ以下であり、かつ １．７≦（Ｔ０／Ｔ１）≦２．０である。
このように、１．７≦（Ｔ０／Ｔ１）≦２．０に管理すると、吸水体中の高吸水性樹脂とフラッフの配合割合が最適になると考えられ、吸収速度と濡れ戻り防止を両立することができる。
【０００６】
測定用治具を用い、生理食塩水２０ｍｌを完全に吸収するまでの時間Ｓ０が２０秒以下であることが好ましい。
前記測定用治具を用い、生理食塩水１０ｍｌを完全に吸収するまでの時間を３分間隔で３回測定したとき、初回の吸収時間Ｓ１と、３回目の吸収時間Ｓ３とが、（Ｓ３／Ｓ１）≦３の関係を満たすことが好ましい。
生理食塩水に浸漬して５分放置後、引上げて前記トップシートを下側にして３０秒間水切り後の総吸収量が１５０ｍｌ以上であることが好ましい。
【発明の効果】
【０００７】
この発明によれば、薄く、かつ吸収力が低下しない薄型吸収性物品が得られる。
【発明を実施するための最良の形態】
【０００８】
以下、本発明の実施形態に係る薄型吸収性物品について説明する。本発明の実施形態に係る薄型吸収性物品は、肌着（下着）やおむつ内に装着される失禁パッド、尿取パッド、失禁ライナー等であるが、肌着（下着）やおむつ内に装着されて排せつ物や分泌物を吸収するものであれば、これらの用途に限定されない。
図１は、本発明の実施形態に係る薄型吸収性物品の外観を示す斜視図である。図１において、薄型吸収性物品２０は細長い片状をなし、液透過性のトップシート２と、液不透過性のバックシート４との間に図示しない吸収体を挟み込んだ構成を有している。又、薄型吸収性物品２０の幅方向両側縁から撥水性の不織布からなるサイドシート１２がトップシートの上に立ち上がっている。薄型吸収性物品２０は、長手方向を使用者の股部の前後に渡され、トップシート２が股部に触れるようにして装着され、サイドシート１２は尿等の横漏れを防止する。
【０００９】
図２は、薄型吸収性物品２０の上面図を示す。薄型吸収性物品２０は角部が曲線状に面取りされ、又、トップシート２の中央部付近がやや幅狭になっていて、股部に装着し易いようになっている。
【００１０】
図３は、図２のＩＩＩ−ＩＩＩ線に沿う断面図である。薄型吸収性物品２０の表層となるトップシート２とバックシート４の間には吸収体６が介装され、さらに、トップシート２と吸収体６の間に尿などの流体を吸収体へ導いたり弾力性を付与するトランスファーシート８が配置されている。このような構成は、吸収性物品において一般的なものであり、例えば、特開2006-175022号公報や特開2006-181080号公報に記載されているものと同様である。
そして、トップシート２、トランスファーシート８、吸収体６及びバックシート４からなる積層体の両側端（幅方向の端部）を覆うように、バックシート４の縁からトップシート２へ向かって撥水性シート１０が立ち上がるように覆っている。又、トップシート２の両側端からトップシート２より上に向かってサイドシート１２が立ち上がり、トップシート２の両側端におけるサイドシート１２の上を撥水性シート１０の先端が覆っている。
なお、詳しくは後述するが、本発明はトップシート２とバックシート４の間の厚さＴを規定する。
【００１１】
又、バックシート４の長辺より外側には、各長辺に沿って第１の弾性部材１４が配置され、又、各サイドシート１２の最も立ち上がる先端部分には、薄型吸収性物品２０の各長手方向に沿って第２の弾性部材１６が配置されている。そして、撥水性シート１０は、第１の弾性部材１４を囲むように、また撥水性シート１０に一体につながるサイドシート１２は第２の弾性部材１６を囲むようにして、前記積層体を覆っている。従って、撥水性シート１０及びサイドシート１２は、第１の弾性部材１４及び第２の弾性部材１６の弾性力によってこれらの間に展張され、撥水性シート１０及びサイドシート１２の立ち上がり部を立体形成し、横漏れを有効に防止する。
【００１２】
トップシート２は、液透過性の不織布であればよく、使用者の皮膚に接するため、感触が柔らかで、皮膚に刺激を与えない材料から形成されていることが好ましい。特に、トップシート２の厚み方向から見たとき、使用者の皮膚に接する側（上面）の部分では、2.0ｄ（デニールです）以下（好ましくは1.3ｄ〜1.7ｄ）の第１繊維を20〜50質量％配合し、バックシート側（下面）の部分に3.5ｄ以上の第２繊維（好ましくは4ｄ〜6ｄ）を５0〜８0質量％配合することが好ましい。この場合の不織布の坪量を１５〜４０ｇ/ｍ2(より好ましくは２０〜３５g/m２)とすることが好ましい。
トランスファーシート８も、不織布から形成されていればよく、使用者の排せつ物や分泌物（尿等）を吸収体６へ移し、分散させ、弾力性を発現できればよい。特に、トランスファーシート８として、坪量２０〜５０ｇ/ｍ2（好ましくは３０〜４０ｇ/ｍ2）の親水性不織布を用いると好ましい。トップシート２及びトランスファーシート８としては、嵩の高いエアースルー不織布を用いると好ましい。
【００１３】
吸収体６は、木材パルプフラッフのような、フラッフのウェブの親水性繊維マトリックスを、公知の高吸水性樹脂（ＳＡＰ）の粒子と混合して形成すればよい。又、吸収体６表面にエンボスを施すと、尿等の拡散をコントロールすると共に、使用者の体型に応じて吸収体６が容易に変形するので好ましい。
フラッフとしては、木材パルプフラッフの代わりに合成繊維、ポリマー繊維などを使用してもよい。又、木材パルプフラッフとしては、嵩が低く、解繊装置の所要動力（パルプをフラッフ化する際の解繊機の消費電力）が抑えられるトリートメントパルプを用いることが好ましい。
吸収体６を薄くするためには、ＳＡＰの配合比を高くすることが一般的であるが、尿吸収の初期段階ではフラッフの役割が大きく、ＳＡＰが多過ぎてフラッフが少ないと初期吸収性が劣る。このため、吸収体６中のＳＡＰの含有割合を５０質量％未満とすることが好ましい。
【００１４】
ＳＡＰは、破砕タイプに比べてパールタイプ(逆相懸濁重合法により得られるもの)の方が加圧下でのダメージが少ないことから、パールタイプを用いることが好ましい。
又、ＳＡＰとして、後述する吸収時間が２０秒以下であるものが好ましく、吸収量が５０g/g以上であるものが好ましく、液戻り量が３．５ｇ以下のものが好ましい。
ＳＡＰの吸収時間： 100ｍｌビーカーに生理食塩水(0.9％ NaCl,  36±3℃、以下、すべて同じ組成と温度)50ｍｌを加え、マグネチックスターラーを使用して600ｒｐｍで攪拌する。高吸水性樹脂2.000ｇを精秤して攪拌渦中に投入し、投入からスターラーの回転子が止まるまでの時間を測定する。
ＳＡＰの吸収量：250メッシュナイロンネット製ティーバック内に高吸水性樹脂1.000ｇを精秤し、生理食塩水200ｍｌに10分間浸漬させる。その後、支持台に5分間吊るして水切り後、重量（[ａ]ｇ）を測定する。試料を入れていないティーバックを用いて同様の測定を行い、重量（[ｂ]ｇ）を求め、[ａ]−[ｂ]をＳＡＰの吸収量とする。
ＳＡＰの液戻り量：生理食塩水50ｍｌをシャーレに入れ、精秤した試料1.000ｇを加え、軽く混ぜて10分間放置する。重量測定したろ紙20枚（20枚の重さ［ｅ］ｇ）を載せ、更にその上に、重り（600ｇ）を載せて1分経過後のろ紙の重量（[ｆ]ｇ）を測定する。 [ｆ]−[ｅ]を液戻り量とする。
【００１５】
バックシート４は、吸収体６内において保持している液体などが下着に漏れないような防水性を有する液不透過性の材料から形成されていればよく、ポリエチレンフィルムなどの薄いプラスチックフィルムとすることができるが、着用中にカサカサした音がしやすく、柔らかさを付与するよう、バックシート４にマイクロエンボスを施したり、プラスチックフィルムの外側に不織布を貼合わせたクロスライクバックシートを用いることもできる。
又、透湿性のフィルムを用いてムレを低減することが好ましい。
バックシート４の外面に、薄型吸収性物品２０を下着等に固定する際のずれを防止するずれ止め（粘着剤）等を設けてもよい。
【００１６】
撥水性シート１０及びサイドシート１２は、バックシート４と同様の材料から形成することができ、撥水性の不織布から形成してもよい。又、撥水性シート１０はバックシート４と別個に取付けてもよく、バックシート４から延長されて形成されてもよい。同様に、サイドシート１２も撥水性シート１０と別個に取付けてもよく、撥水性シート１０から延長されて形成されてもよい。
第１弾性部材１４と第２弾性部材１６としては、エラストマー性ポリマー材料からなるストランド、リボン、ポリウレタン、合成ゴム、天然ゴム等を用いることができるがこれらに限られない。
【００１７】
本発明の薄型吸収性物品は、厚さＴが以下のように規定されることを特徴としている。すなわち、無荷重下の厚さＴ０が８ｍｍ以下、０．３４３Ｎ／ｃｍ２（35gf/cm2）荷重下の厚さＴ１が４．５ｍｍ以下であり、かつ １．７≦（Ｔ０／Ｔ１）≦２．０であることが必要である。
ここで、Ｔ０を８ｍｍ以下とする理由は、Ｔ０が８ｍｍを超えると、肌着やおむつ内に装着した際に目立ってしまうからであり、Ｔ１を４．５ｍｍ以下とする理由は、着用中に着用者の動きを妨げにくいからである。
又、（Ｔ０／Ｔ１）が２を超える場合とは、荷重下で厚さＴ１が大幅に薄くなる、つまり吸収体中に過剰な隙間がある、あるいは、トップシート、トランスファーシートがつぶれやすいことを意味する。フラッフの割合が多すぎ、高吸水ポリマーの割合が少ない場合には、総吸収量が低下する。
一方、（Ｔ０／Ｔ１）が１．７未満である場合とは、荷重下で厚さＴ１があまり薄くならない、つまり吸収体中に隙間が少ないことを意味する。この場合、高吸水性ポリマーの割合が多すぎることが考えられ、高吸水性ポリマーのブロッキングを起こしたり、フラッフの隙間が少ないために吸水速度が低下すると共に、吸水回数が増えると吸収速度が低下する(濡れ戻りが生じやすくなる)。
【００１８】
ここで、厚さＴ０は、無荷重下で薄型吸収性物品の中央部の厚みを測定する。測定は、ハイトゲージを用いて行う。又、厚さＴ１の測定は、荷重が０．３４３Ｎ／ｃｍ２（35gf/cm2）となるよう、円形の錘（50ｍｍφ）を薄型吸収性物品の中央部に載せ、ハイトゲージで錘の上面までの厚みを測定した後、錘の厚みを差引いて求める。
【００１９】
本発明において、測定用治具を用い、生理食塩水２０ｍｌを完全に吸収するまでの時間Ｓ０が２０秒以下であることが好ましい。
Ｓ０が２０秒以下であれば、吸収に要する時間が短く（吸収速度が速く）、実用上問題がない。
測定用治具は、図４に示すものを用いる。図４において、測定用治具５０は、円筒状のアクリル樹脂筒５２の上に、同一サイズの円筒状のステンレス筒５１を載置してなり、各筒の外径（ｏｄ）が５０ｍｍ、内径（ｉｄ）が１９ｍｍ、全体の高さ（ｈ）が１１０ｍｍ、全体重量が７５７ｇである。
そして、薄型吸収性物品を水平な状態に伸ばして固定し、測定用治具５０を薄型吸収性物品の中央部に置く。次いで、生理食塩水２０ｍｌを測定用治具５０の中央孔に注ぎ、完全に吸収されるまでの時間Ｓ０(秒)を測定する。
【００２０】
本発明において、上記した測定用治具５０を用い、生理食塩水１０ｍｌを完全に吸収するまでの時間を３分間隔で３回測定したとき、初回の吸収時間Ｓ１と、３回目の吸収時間Ｓ３とが、（Ｓ３／Ｓ１）≦３の関係を満たすことが好ましい。
（Ｓ３／Ｓ１）は、間欠的に回数を重ねて吸収させた場合に、吸収回数が増えるに従って吸収性が劣化する（濡れ戻りの発生を示す）指標であり、（Ｓ３／Ｓ１）の値が大きいほど吸収性が劣化する。（Ｓ３／Ｓ１）≦３であれば、実使用で何回か失禁しても吸収性が劣化せず、実用上問題がない。
（Ｓ３／Ｓ１）の測定は、上記したＳ０の測定で生理食塩水の使用量を１０ｍｌとして完全に吸収されるまでの初回の吸収時間Ｓ１を測定し、３分放置後にさらに生理食塩水１０ｍｌを測定用治具５０の中央孔に注ぎ、完全に吸収されるまでの２回目の吸収時間Ｓ２を測定し、３分放置後にさらに生理食塩水１０ｍｌを測定用治具５０の中央孔に注ぎ、完全に吸収されるまでの３回目の吸収時間Ｓ３を測定して行う。
【００２１】
本発明において、生理食塩水に浸漬して５分放置後、引上げてトップシート２を下側にして３０秒間水切り後の総吸収量が１５０ｍｌ以上であることが好ましい。
総吸収量が１５０ｍｌ未満であると、実使用で失禁量が多いときに吸収されず実用上問題がある。
総吸収量は以下のようにして求める。まず、予め乾燥重量を測定した薄型吸収性物品を、十分な量の生理食塩水に浸漬して５分放置する。その後、薄型吸収性物品を引上げ、トップシート２面を下側にして金網上で3０秒間水切り後に重量を測定し、吸収前後の重量から総吸収量を求める（吸収前後の重量１ｇ＝吸収量１ｍｌとみなす）。
【００２２】
本発明は上記した実施形態に限定されず、本発明の思想と範囲に含まれる様々な変形及び均等物に及ぶことはいうまでもない。
【実施例】
【００２３】
以下、実施例を挙げて、本発明を具体的に説明するが、本発明は勿論これらの例に限定されるものではない。
【００２４】
<薄型吸収性物品の作製>
図１〜３に示す構成を有し、厚さの異なる２種類の薄型吸収性物品（軽失禁パッド）を作製し、実施例１，２とした。トップシート２は、エアースルータイプ不織布（目付２５ｇ／ｍ２）、バックシート４は、ポリエチレンフィルムの外側に不織布を貼合わせたクロスライクバックシート(目付３５ｇ／ｍ２)、トランスファーシートは、エアースルータイプ不織布（３０ｇ／ｍ２）、撥水性シート１０とサイドシート１２はスパンボンド不織布（２０ｇ／ｍ２）をそれぞれ使用した。また、吸収体のＳＡＰ割合は４０質量％とした。
一方、厚さの異なる２種類の市販の薄型吸収性物品を用意し、比較例１，２とした。
【００２５】
<評価及び測定>
薄型吸収性物品の厚さ（Ｔ0、Ｔ1）を上記した方法でハイトゲージ（ミツトヨ社製HW-30）を用いて測定した。
薄型吸収性物品の吸収時間Ｓ0〜Ｓ３を、それぞれ上記した方法で測定し、（Ｓ３／Ｓ３）を算出した。
薄型吸収性物品の総吸収量を上記した方法で測定した。
又、着用の目立ちやすさと使用中の肌触りを、モニター調査により評価した（ｎ＝６）。着用の目立ちやすさについては、着用時の目立ちやすさを○、△、×の3段階で評価した。また肌触りについては、着用中の失禁時における尿の濡れ戻り感を○、△、×の3段階で評価した。
○：不快感が少ない
△：やや不快である
×：不快である
【００２６】
得られた結果を表１に示す。
【００２７】
【表１】
2009148441.tif 000003
【００２８】
表１から明らかなように、実施例１，２の場合、吸収時間（Ｓ0）が２０秒以下と短く、吸収速度が速いことがわかった。又、実施例１，２の場合、Ｓ３／Ｓ１≦３であったので、実使用で何回か吸収しても吸収性が劣化せず、実用上問題がないものと考えられる。
これは、実施例１，２の場合、１．７≦（Ｔ０／Ｔ１）≦２．０の関係にあり、吸水体中の高吸水性樹脂と木材パルプフラッフの配合割合が最適であるためと考えられる。
さらに、実施例１，２の場合、総吸収量が１５０ｍｌを超えた。
【００２９】
一方、比較例１の場合、吸収時間（Ｓ0）が２０秒を超え、吸収速度が遅くなった。これは、比較例１の場合、（Ｔ０／Ｔ１）が２を超えたため、吸収体中の高吸水性樹脂の割合が少なく、セルロースフラフの量が多過ぎたためと考えられる。又、比較例１の場合、総吸収量も低下した。
【００３０】
比較例２の場合、吸収時間（Ｓ0）が２０秒を超え、吸収速度が遅くなると共に、Ｓ３／Ｓ１が３を超え、実使用で何回か吸収したときに吸収性が劣化する可能性がある。これは、比較例２の場合、（Ｔ０／Ｔ１）が１．７未満となったため、吸収体中の高吸水性樹脂の割合が多く、木材パルプフラッフの隙間が少ないためと考えられる。
さらに、比較例２の場合、無荷重時の厚みが８ｍｍを超え、着用時に目立ちやすいという不具合が生じた。
【図面の簡単な説明】
【００３１】
【図１】本発明の実施形態に係る薄型吸収性物品の外観を示す斜視図である。
【図２】薄型吸収性物品の上面図である。
【図３】図２のＩＩＩ−ＩＩＩ線に沿う断面図である。
【図４】薄型吸収性物品の評価に用いる測定用治具を示す斜視図である。
【符号の説明】
【００３２】
２                        トップシート
４                        バックシート
６                        吸収体
１２                      サイドシート
２０                      薄型吸収性物品
５０                      測定用治具
【図１】
2009148441.tif 000004
【図２】
2009148441.tif 000005
【図３】
2009148441.tif 000006
【図４】
2009148441.tif 000007